(57)【特許請求の範囲】
【請求項１】
真空容器内において，一方及び他方の基体の平滑面に，Ａｕ又はＡｕ合金を除く室温における体拡散係数が１×１０-45(m2/s)以上の単金属，あるいは合金から成る微結晶構造の接合膜を形成し，該接合膜上に，Ａｕ又はＡｕ合金から成る微結晶構造の保護膜を形成すると共に，
１×１０-4Paを越える大気圧下を含む圧力の雰囲気下において，前記一方及び他方の基体の前記平滑面を，前記保護膜同士が接触するように重ね合わせることにより，前記保護膜間に原子拡散を生じさせると共に，該保護膜間で生じた原子拡散を前記接合膜に伝搬させて前記保護膜間の原子拡散により前記接合膜の原子を再配列してこれと一体化させることにより，接合界面における前記保護膜が拡散し，前記接合膜の有する物理的特性が維持された接合部を生成したことを特徴とする原子拡散接合方法。
【請求項２】
前記接合膜を，前記保護膜と同一結晶系の結晶構造を有する単金属あるいは合金によって形成することを特徴とする請求項１記載の原子拡散接合方法。
【請求項３】
前記保護膜をＡｕ合金によって形成すると共に，該Ａｕ合金に，合金成分として，前記接合膜を構成する金属を含有したことを特徴とする請求項１又は２記載の原子拡散接合方法。
【請求項４】
前記保護膜をＡｕ−Ａｇ系合金，又はＡｕ−Ｃｕ系合金により形成したことを特徴とする請求項１〜３いずれか１項記載の原子拡散接合方法。
【請求項５】
前記基体の重ね合わせを，２００℃以下の温度で行うことを特徴とする請求項１〜４いずれか１項記載の原子拡散接合方法。
【請求項６】
前記接合膜を，前記保護膜の２倍以上の厚みで形成することを特徴とする請求項１〜５いずれか１項記載の原子拡散接合方法。
【請求項７】
前記保護膜を，２nm〜２０nmの膜厚に形成したことを特徴とする請求項１〜６いずれか１項記載の原子拡散接合方法。
【請求項８】
前記基体の重ね合わせを，大気圧以上の圧力の雰囲気下で行うことを特徴とする請求項１〜７いずれか１項記載の原子拡散接合方法。
【請求項９】
前記基体の重ね合わせを行う雰囲気が空気であることを特徴とする請求項１〜８いずれか１項記載の原子拡散接合方法。
【請求項１０】
前記基体の重ね合わせを行う雰囲気が７８％を越える不活性ガスを含むことを特徴とする請求項１〜９いずれか１項記載の原子拡散接合方法。
【請求項１１】
前記基体の重ね合わせを，塵埃の除去された雰囲気下で行うことを特徴とする請求項１〜１０いずれか１項記載の原子拡散接合方法。
【請求項１２】
前記基体を重ね合わせる力の強さが０．５MPa以下であることを特徴とする請求項１〜１１いずれか１項記載の原子拡散接合方法。
【請求項１３】
前記接合膜を形成する前に，前記接合膜の形成と同一真空中において，前記接合膜の形成を行う基体の平滑面に生じている変質層を除去することを特徴とする請求項１〜１２いずれか１項記載の原子拡散接合方法。
【請求項１４】
前記接合膜が形成される前記基体の平滑面に，前記接合膜とは異なる材料の薄膜から成る下地層を１層以上形成し，当該下地層上に前記接合膜を形成することを特徴とする請求項１〜１３いずれか１項記載の原子拡散接合方法。
【請求項１５】
前記下地層が，Ｔｉ，Ｖ，Ｃｒ，Ｚｒ，Ｎｂ，Ｍｏ，Ｈｆ，Ｔａ，Ｗの元素群より選択されたいずれか１つの単金属により形成し，又は前記元素群より選択された１つ以上の元素を含む合金により形成することを特徴とする請求項１４記載の原子拡散接合方法。
【請求項１６】
前記下地層を形成する前記単金属又は合金として，当該下地層上に形成される前記接合膜を形成する単金属又は合金よりも高融点で，かつ，前記接合膜を形成する単金属又は合金に対して融点の差が大きいものを使用することを特徴とする請求項１４又は１５記載の原子拡散接合方法。
【請求項１７】
請求項１〜１６いずれか１項記載の原子拡散接合方法により接合された構造体。
【発明の詳細な説明】
【技術分野】
【０００１】
本発明は原子拡散接合方法及び前記方法により接合された構造体に関し，より詳細には，接合の対象とする一方の基体の接合面に真空容器中で形成した微結晶薄膜を，他方の基体に形成された微結晶構造の接合面に重ね合わせることにより行われる，接合界面や結晶粒界における原子拡散を伴った接合方法である原子拡散接合を，１×１０-4Paを超える圧力の雰囲気下（大気圧を超える圧力を含む）において実行可能とした原子拡散接合方法及び前記方法により接合された構造体に関する。
【０００２】
なお，本発明における「微結晶」には「多結晶」の他，原子配置の単距離秩序を持つ場合が多く，粒径が非常に細かい微結晶構造とみなされる「アモルファス」を含む。
【０００３】
また，本発明における「結晶粒界」とは原子配列の規則性の断続部分を言い，多結晶における結晶粒の境界（一般的な意味での「結晶粒界」）の他，長距離秩序（数１０原子程度以上の原子集団における配列の規則性）を有しないが，短距離秩序（数１０原子以下の原子集団における配列の規則性）を有する前述のアモルファスにあっては，この「短距離秩序」の断続部分が本発明における「結晶粒界」であると共に，アモルファス金属膜中に空隙があり，体積率（充填率）が１００％よりも低い場合，その空隙とアモルファス金属の界面も，高い原子拡散係数を有すると考えられることから，上述の短距離秩序の断続部分と同様に本発明における「結晶粒界」に相当する。
【背景技術】
【０００４】
２つ以上の被接合材を貼り合わせる接合技術が各種の分野において利用されており，例えば電子部品の分野において，ウエハのボンディング，パッケージの封止等においてこのような接合技術が利用されている。
【０００５】
一例として，前述のウエハボンディング技術を例にとり説明すれば，従来の一般的なウエハボンディング技術では，重ね合わせたウエハ間に高圧，高熱を加えて接合する方法が一般的である。
【０００６】
しかし，この方法による接合では，熱や圧力に弱い電子デバイス等が形成された基板の接合や集積化を行うことができず，そのため，このような物理的なダメージを与えることなく被接合材相互を接合する技術が要望されていると共に，一例として下記のような接合方法が既に提案されている。
【０００７】
〔表面活性化接合〕
被接合材間を常温，無加圧で接合する技術として，被接合材の接合面のそれぞれに対し，いずれも希ガス等のイオンビームを照射して接合面における酸化物や有機物等を除去することで，接合面表面の原子を，化学的結合を形成し易い活性な状態に活性化し，この活性化した状態において被接合材の接合面相互を重ね合わせることにより，加熱することなく，かつ，接着剤等を使用することなしに常温での接合を可能とする接合法が，例えばシリコンウエハ等の接合方法として提案されている（特許文献１参照）。
【０００８】
〔原子拡散接合（高真空下）〕
しかし，上記特許文献１に記載の方法では，被接合材の接合面に対して希ガスビームなどを照射して接合面を洗浄して活性な状態とした後，両接合面を接合することにより強固な接合力を得ることができるものの，接合できる材料が一部の金属と金属，一部の金属と化合物間に限定されており，用途が限定される。
【０００９】
また，前記方法により接合を行う場合，接合面は巨視的には接合がされていたとしても，接合面の粗さやうねり等によって微視的には接合されていない部分が存在し，ウエハレベルでの積層化，集積化のための接合に使用することができない。
【００１０】
このように，部分的に接合されていない部分が発生することを防止するために，接合面を研磨等してその表面粗さを抑制することも考えられるが，研磨によって抑制し得る接合面の粗さやうねりには限度がある。
【００１１】
そのため，上記従来の常温接合方法により，接合されない部分の発生を減少しようとすれば，被接合材相互を重合する際に加圧して圧着する等の処理を行う必要があり，被接合材に物理的なダメージを与えるおそれがある。
【００１２】
なお，上記方法による接合では，両基体の表面を前述のように活性化させることで，接触界面においてのみ原子間に金属又は化学結合を生じさせるものであり，接合界面や結晶粒界におけるダイナミックな原子拡散を伴うものではない。
【００１３】
そのため，接着自体は比較的強固に行うことはできるものの，両基体の接合部分には依然として接合界面が存在し，また，接合界面に微視的に接合されていない部分が存在すること等により，例えば電子デバイス等として使用する際，このような接合界面や微視的ギャップが電子の通過を妨げる障壁等として作用する等，性能の低下をもたらすものとなっている。
【００１４】
このような特許文献１に記載の接合方法における欠点を解消するために，本発明の発明者らは，接合対象とするウエハやチップ，基板やパッケージ，その他の各種被接合材のそれぞれの接合面に，到達圧力を１０-4Pa以下の高真空度とした真空雰囲気において，例えばスパッタリングやイオンプレーティング等の真空成膜方法により，かつ，好ましくはプラズマの発生下で金属や各種化合物の微結晶構造を有する被膜を接合面に形成し，前記被膜の成膜中，あるいは成膜後に前記真空を維持したまま，前記被接合材の前記接合面に形成された被膜相互を重合することにより，接合界面や結晶粒界における原子拡散を伴う接合を可能とした「原子拡散接合方法」を提案している（特許文献２参照）。
【００１５】
そして，この原子拡散接合方法によれば，同種又は異種被膜の接合面を，加熱，加圧，電圧の印加等を伴うことなく原子レベルで金属結合あるいは分子間結合により強固に接合させることができると共に，薄膜の内部応力を開放して接合歪みを緩和させることができ，ここで得られる接合は，界面で剥離が生じない（無理に剥離しようとすると薄膜の界面以外の部分又は基体が破壊する）接合状態が得られるものとなっている（特許文献２「0029」欄）。
【００１６】
〔原子拡散接合（大気圧下）〕
以上で説明した２つの接合方法（表面活性化接合，原子拡散接合）は，いずれも所定の処理を行った後の接合面が，空気中の酸素や有機物等によって汚染されると接合できなくなることに鑑み，接合面に対する所定の処理から接合までを，いずれも高真空状態に維持した同一の真空容器内で行うことを前提としており（特許文献１「0005」欄，特許文献２の請求項１），また，同一真空中において接合を行う場合であっても，時間の経過と共に接合が行えなくなると考えられていた（特許文献２「0070」欄）。
【００１７】
そのため，接合面の処理（希ガスビームによる洗浄，又は微結晶構造の被膜形成）を行った後に，これに続き行う接合面の重ね合わせは，接合面の処理を行ったと同一の真空容器内で，かつ，この真空容器内を高真空の状態に維持したまま，比較的短時間のうちに行わなければならず，例えば，希ガスビームによる洗浄や微結晶薄膜を形成した後の接合面を大気圧の空気等に暴露してしまえば，もはや接合自体が不可能となるというのが，本発明の発明者らを含めた本発明の技術分野における当業者の認識であり，この認識を前提として，接合面の重ね合わせを高真空の空間内において行う構成を採用していた。
【００１８】
このように，基体の接合面を重ね合わせる作業を高真空に維持された真空容器内という限定された空間，限定された条件下で行う必要があり，基体同士を重ね合わせる作業が極めて行い難いだけでなく，前記接合方法を実現するためには真空容器内を高真空に保ったまま，真空容器内に配置された被接合材の接合面を重ね合わせる作業を行うための特殊な構造を備えたロボットアームや治具，その他の貼着装置が必要となり，多大な初期投資を必要としていた。
【００１９】
しかし，以上のような当業者の認識に拘わらず，本発明の発明者らが鋭意研究を行った結果，被接合材の接合面に形成する微結晶薄膜を，所定の特性を持った金属によって形成する場合には，接合面同士の重ね合わせを前掲の特許文献２に記載されている真空（１×１０-4Pa）よりも高い圧力（低真空度），例えば大気圧下の空間で行った場合，更には大気圧の空気に暴露した後に行った場合であっても，接合面の接合を行えることを見出すと共に，このような接合を行うことができる微結晶薄膜の範囲と接合条件とを限定した原子拡散接合方法を既に特許出願している（特許文献３）。
【先行技術文献】
【特許文献】
【００２０】
【特許文献１】特許第２７９１４２９号公報
【特許文献２】特許第５４０１６６１号公報
【特許文献３】特許第５５６９９６４号公報
【発明の概要】
【発明が解決しようとする課題】
【００２１】
特許文献２として紹介した原子拡散接合（高真空下）では，基体の平滑面に形成する微結晶薄膜の室温における体拡散係数が大きい程，原子拡散が顕著に顕れ，体拡散係数が小さくなる程，原子拡散が起こり難く接合界面の消失等が起こり難いという相違はあるものの，基体の表面に形成する微結晶薄膜の材質には特に制約が無く，如何なる金属によって微結晶薄膜を形成した場合であっても，加熱及び加圧を行うことなしに接合することができるものとなっている。
【００２２】
これに対し，上記特許文献３として紹介した原子拡散接合では，接合を１×１０-4Paよりも高い圧力下（大気圧下を含む）において行うことができるものの，被接合材の表面に形成する微結晶薄膜を構成する材質が限定されると共に，この微結晶薄膜を構成する金属の体拡散係数と酸化物の生成自由エネルギーの数値範囲に応じて，下記の加熱条件が要求されるものとなっている。
【００２３】
ＡｕやＡｇ等，体拡散係数が１×１０-40(m2/s)以上で，かつ，酸化物の生成自由エネルギーが−１５(kJ/mol of compounds)以上の金属で微結晶薄膜を形成した場合には，加熱することなく接合が可能である。
【００２４】
体拡散係数が１×１０-45(m2/s)以上で，かつ，酸化物の生成自由エネルギーが−１５０(kJ/mol of compounds)以上の範囲，即ち，上記Ａｕ，Ａｇの他，Ｃｕを含む範囲まで微結晶薄膜を構成する金属の範囲を拡張した場合には，接合に際し１００℃以上の加熱が必要となる。
【００２５】
更に，体拡散係数が１×１０-55(m2/s)以上で，かつ，酸化物の生成自由エネルギーが−３３０(kJ/mol of compounds)以上の範囲，即ち，上記Ａｕ，Ａｇ，Ｃｕの他，Ｐｄ，Ｐｔ，Ｎｉ，Ｚｎ等を含む範囲まで微結晶薄膜を構成する金属の範囲を拡張すると，接合には２００℃以上の加熱が必要となる。
【００２６】
このように，接合を１×１０-4Paよりも高い圧力下（大気圧下を含む）において行う場合，ＴｉやＡｌ等のように室温における体拡散係数が大きいというだけでは接合を行うことができず，接合には更に酸化物の生成自由エネルギーについても大きい材料，すなわち，酸化等がし難く，化学的に安定した材料で微結晶薄膜を形成する必要があり，特に，１×１０-4Paを超える圧力下（大気圧下を含む）においても加熱することなく接合を行うためには，接合面にＡｕやＡｇといった高価な貴金属による微結晶薄膜を形成する必要があり，接合コストを高めるものとなっていた。
【００２７】
また，１×１０-4Paを超える圧力下（大気圧下を含む）においても非加熱で接合を行うことができる上記金属のうち，Ａｇで微結晶薄膜を形成した場合，接合自体は可能であるものの，接合後の膜内部の構造が不均質になると共に，Ａｕで微結晶薄膜を形成した場合に比較して，大気中に暴露した後，短時間で接合できなくなることが確認されている。
【００２８】
更に，Ａｕとの比較において例えばＣｕは安価であるだけでなく，熱伝導率が高く電気抵抗が低いことから，熱伝導性が良い，あるいは（薄膜全体の）電気抵抗の低い接合部（当該電気抵抗の低い接合面を含む接合した後の薄膜全体）の形成が必要とされる場合，Ａｕの微結晶薄膜を形成して接合を行う場合に比較して，Ｃｕの微結晶薄膜を形成して接合を行う場合の方が，より高性能な接合面を得ることができる。
【００２９】
しかし，前述したように，Ｃｕの微結晶薄膜による接合を大気圧下で行う場合には１００℃以上の加熱が必要となることから，加熱を行うことができない被接合材に対しこの接合方法を適用することはできない。
【００３０】
そこで本発明は，上記従来技術における欠点を解消するために成されたものであり，ＡｕやＡｇ等の一部の金属で形成された微結晶薄膜による接合においてのみ可能であった，１×１０-4Paを超える圧力下（大気圧下を含む）における非加熱での原子拡散接合を，その他の金属で微結晶薄膜を形成した場合であっても行うことができ，かつ，高真空を維持した状態で接合したと同様，接合した後の膜内部の構造が均質であると共に，比較的長時間，１×１０-4Paを超える圧力下（大気圧下を含む）の雰囲気においた場合であっても接合を行うことができる原子拡散接合方法を提供することで，比較的安価な材料を使用して１×１０-4Paを超える圧力下（大気圧下を含む）における非加熱での接合を可能にすると共に，接合部における熱伝導率，電気抵抗，光の反射率等の物理的特性の選択幅を拡大できるようにすることを目的とする。
【課題を解決するための手段】
【００３１】
上記目的を達成するために，本発明の原子拡散接合方法は，
真空容器内において，一方及び他方の基体の平滑面に，Ａｕ又はＡｕ合金を除く室温における体拡散係数が１×１０-45(m2/s)以上の単金属，あるいは合金から成る微結晶構造の接合膜を形成し，該接合膜上に，Ａｕ又はＡｕ合金（Ａｕ−Ａｇ，Ａｕ−Ｃｕ等）から成る微結晶構造の保護膜を形成すると共に，
１×１０-4Paを越える大気圧下を含む圧力の雰囲気下において，前記一方及び他方の基体の前記平滑面を，前記保護膜同士が接触するように重ね合わせることにより，前記保護膜間に原子拡散を生じさせると共に，該保護膜間で生じた原子拡散を前記接合膜に伝搬させて前記保護膜間の原子拡散により前記接合膜の原子を再配列してこれと一体化させることにより，接合界面における前記保護膜が拡散し，前記接合膜の有する物理的特性が維持された接合部を生成したことを特徴とする（請求項１）。
【００３２】
原子の再配列とは，接合する二つの薄膜の接触界面において，いずれか一方の薄膜表面における原子配列（結晶構造）に沿って，他方の薄膜表面から移動した原子が再び配列しなおすことを言う。
【００３３】
このような再配列の発生により，上記一方の薄膜表面の結晶が成長することで，接合界面近傍の構造は結晶的に連続し，接合界面が消失する。特に，原子の体拡散係数が大きな薄膜ほど，再配列が接合界面から遠くまで及ぶ。  
【００３４】
ただし，二つの薄膜は微結晶の多結晶薄膜であり，二つの薄膜が接触する場所の違い（接触する結晶粒の結晶方位や大きさの違い等）により，接合界面が消失した後の構造に違いが生じる。
【００３５】
なお，室温における体拡散係数が１×１０-45(m2/s)以上であるＡｕ以外の単金属の例としては，Ｔｉ，Ａｌ，Ａｇ，Ｃｕ，Ｚｎ，Ｚｒ等を挙げることができる。
【００３６】
前記接合膜は，好ましくは，前記保護膜と同一結晶系の結晶構造（ｆｃｃ）を有する単金属（例えばＡｇ，Ａｌ，Ｃｕ）あるいは合金によって形成することが好ましい（請求項２）。
【００３７】
また，前記保護膜をＡｕ合金によって形成する場合，該Ａｕ合金に，合金成分として，前記接合膜を構成する金属を含有することが好ましい（請求項３）。
【００３８】
更に，前記保護膜は，Ａｕ−Ａｇ系合金，又はＡｕ−Ｃｕ系合金により形成するものとしても良い（請求項４）。
【００３９】
前記基体の重ね合わせは，加熱下において行うものとしても良いが，好ましくは，２００℃以下の温度で行うことが好ましい（請求項５）。
【００４０】
更に，前記接合膜は，前記保護膜の２倍以上の厚み，好ましくは１０倍以上の厚みで形成することが好ましい（請求項６）。
【００４１】
なお，前記保護膜の好ましい膜厚は，２nm〜２０nmである（請求項７）。
【００４２】
上記原子拡散接合方法において，上記基体の重ね合わせは，大気圧以上の圧力の雰囲気下で行うものとしても良い（請求項８）。
【００４３】
また，上記基体の重ね合わせを行う雰囲気は，空気であっても良く（請求項９），更には，７８％を越える不活性ガスを含むものであっても良い（請求項１０）。なお，ここでいう「不活性ガス」の用語には，「窒素」を含む。
【００４４】
更に，上記基体の重ね合わせは，例えばクリーンルームやグローブボックス等のように塵埃の除去された雰囲気下で行うことが好ましい（請求項１１）。
【００４５】
また，前記基体を重ね合わせる力の強さは０．５MPa以下の比較的弱い力によって行うことができる（請求項１２）。もっとも，このことは基体等に対してダメージを与えない程度の力で更に強い力で加圧を行うことを禁ずるものではない。
【００４６】
また，前記接合膜を形成する前に，前記接合膜の形成と同一真空中において，前記接合膜の形成を行う基体の平滑面に生じている変質層を除去することが好ましい（請求項１３）。
【００４７】
更に，前記接合膜が形成される前記基体の平滑面に，前記接合膜とは異なる材料の薄膜から成る下地層を１層以上形成し，当該下地層上に前記接合膜を形成するものとしても良い（請求項１４）。
【００４８】
この場合，前記下地層を，Ｔｉ，Ｖ，Ｃｒ，Ｚｒ，Ｎｂ，Ｍｏ，Ｈｆ，Ｔａ，Ｗの元素群より選択されたいずれか１つの単金属により形成し，又は前記元素群より選択された１つ以上の元素を含む合金により形成することができる（請求項１５）。
【００４９】
更に，前記下地層を形成する前記単金属又は合金として，当該下地層上に形成される前記接合膜を形成する単金属又は合金よりも高融点で，かつ，前記接合膜を形成する単金属又は合金に対して融点の差が大きいものを使用することができる（請求項１６）。
【００５０】
更に，本発明には，前述した原子拡散接合方法により接合された構造体を含む（請求項１７）。
【発明の効果】
【００５１】
以上で説明した本発明の構成により，本発明の原子拡散接合方法によれば，１×１０-4Paを越える圧力の雰囲気下という比較的低真空度の空間や大気圧（１気圧）下，あるいは大気圧以上の圧力の雰囲気下において非加熱で接合を行った場合であっても，接合界面及び結晶粒界に原子拡散を生じさせ，これにより同種又は異種の微結晶薄膜の接合面間，又は微結晶薄膜と基体の平滑面間を，原子レベルで金属結合あるいは分子間結合により強固に接合させることができると共に，薄膜の内部応力を開放して接合歪みを緩和させることができた。なお，ここで得られる接合は，界面で剥離が生じない（無理に剥離しようとすると薄膜の界面以外の部分又は基体が破壊する）接合状態である。
【００５２】
その結果，基体同士の接合を，高真空に維持された真空容器内で行う必要がなく，また，加熱を必要としないことから，接合条件の自由度が増す結果，原子拡散による接合を行う際の作業性を大幅に改善することができた。
【００５３】
しかも，２〜２０nmという比較的薄い保護膜を介在させることで，１×１０-4Paよりも高い圧力下（大気圧下を含む）では接合することができなかったＡｌ，Ｔｉ等の金属で形成した接合膜についても接合することができ，また，１×１０-4Paよりも高い圧力下（大気圧下を含む）での接合は可能であったが１００℃以上の加熱を必要としていたＣｕ等の金属によって形成した接合膜を加熱することなく原子拡散を伴う接合を行うことができ，更に，１×１０-4Paよりも高い圧力下（大気圧下を含む）において非加熱での接合が可能であったが，接合後の膜の内部構造が不均質となっていたＡｇによって形成した接合膜を形成した場合，接合後の膜内部構造が均質な接合状態を得ることができた。
【００５４】
更に，接合膜と保護膜の全体を高価なＡｕで形成する場合に比較して，接合の際のコストを低減することができた。
【００５５】
しかも，接合界面にＡｕやＡｕ合金の保護膜を介在させて行う接合でありながら，接合が完了した後においては，Ａｕ保護膜成分は接合界面付近の濃度が高いことを除き，保護膜が接合膜中に拡散して一体化することでその特性を失い，接合膜が有する物理的特性が維持された接合部を生成することができることから，接合膜の材質を選択することにより，接合部に所望の熱伝導度，電気抵抗率等といった物理的特性を与えることができた。
【００５６】
接合膜を，保護膜であるＡｕ又はＡｕ合金と同一結晶系の結晶構造（ｆｃｃ）を有する単金属（Ａｇ，Ａｌ，Ｃｕ）あるいはこれらの合金によって形成する場合には，原子拡散の伝搬が起こり易く，原子再配列によって保護膜と接合膜とを結晶学的にも一体化させることができた。
【００５７】
また，前記保護膜をＡｕ合金によって形成すると共に，該Ａｕ合金に，合金成分として，前記接合膜を構成する金属を含有した構成にあっては，保護膜の格子定数を，接合膜の格子定数に近付けることで，原子再配列の伝搬を抑制する格子不整合を小さくすることができ，その結果，保護膜間で生じた原子再配列を，接合膜のより深部まで伝搬することが可能となる。
【００５８】
前記保護膜をＡｕ−Ａｇ系合金，又はＡｕ−Ｃｕ系合金により形成する場合，Ａｕ−Ａｇ系合金にあってはＡｇを８０at％，Ａｕ−Ｃｕ系合金にあっては，Ｃｕを９５at％含有させた場合であっても，Ａｕ単金属の保護膜を形成した場合と同様の接合性能（加圧することなく，大気中で接合膜同士を重ねることで原子再配列が伝搬する）を得ることができ，高価なＡｕの使用量を減らし低コストで接合を行うことができるだけでなく，例えばＡｕ単金属で保護膜を形成した場合に比較して，接合部における電気抵抗を低下させることができ，また，熱伝導率を向上させることができる等，Ａｕに比較してＡｇやＣｕの方が優れている特性を接合部に与えることができた。
【００５９】
なお，本発明の原子拡散接合方法では，接合膜の材質に拘わらず基体に対する加熱を行うことなしに接合することが可能となるが，基体に対してダメージを与えない程度，例えば４００℃以下，好ましくは３００℃以下，より好ましくは２００℃以下の範囲で基体温度を室温以上に加熱することで，前述した体拡散係数を上昇させることができ，これにより原子の拡散速度，拡散長を増大させることで接合界面及び結晶粒界における原子の拡散性を向上させてより均一かつ強固な接合を行うことができ，特に原子の拡散長の増大により表面の比較的粗い基体であっても接合できることから，接合時において基体を加熱することを本願発明の範囲より排除するものではない。
【００６０】
ここで，体拡散係数Ｄは，
Ｄ＝Ｄ0ｅｘｐ（−Ｑ／ＲＴ）
Ｄ0：振動数項（エントロピー項）
Ｑ：活性化エネルギー
Ｒ：気体定数
Ｔ：絶対温度
によって表すことができ，温度Ｔを上昇させると，体拡散係数Ｄは指数関数的に増加する。
【００６１】
本発明の原子拡散接合方法は，基体の重ね合わせを大気圧（１気圧）以上の圧力下で行うことも可能で，更には，上記基体の重ね合わせを空気中に暴露した状態で行う場合であっても好適に接合を行うことができ，接合条件の選択の幅が極めて広いものである。
【００６２】
なお，本発明の原子拡散接合方法は，Ａｕ又はＡｕ合金から成る保護膜の存在によって，保護膜及び接合膜のいずれとも酸化等による変質層が形成されないあるいは形成され難い状態にあることから，接合を行う場に酸素が存在することは接合に際して大きな障害とはならないが，不活性ガスの濃度を高め，酸素量を減少させた雰囲気下で重ね合わせを行うことで，より確実に，変質層の形成等に伴う接合不良を排除することが可能であると共に，１×１０-4Paを超える空間（大気圧を超える空間を含む）に取り出した後，接合を行うことができなくなるまでの時間を延長することが可能となる。
【００６３】
更に，上記基体の重ね合わせを，「クリーンルーム」や，「グローブボックス」等の塵埃の除去された雰囲気下で行うことにより，接合面に塵埃等の不純物が介在することによる接合不良を防止することができた。一例として，この空間のクリーン度としては，ＩＳＯクラス５（１９８８年米国連邦規格におけるクラス１００に相当。１立法フィートの空間中における０．５μm以上の粒子数が１００個未満。）以上であることが好ましく，より好適には，雰囲気中の湿度も調整する（一例として５０％以下）ことが好ましい。
【００６４】
本発明の原子拡散接合方法によれば，基体の重ね合わせに際し，大きな圧力を加えることを必要とせず，前記基体を重ね合わせる力の強さを０．５MPa以下の圧力で重ね合わせた場合であっても好適に接合を行うことができた。その結果，接合の際に加わる圧力によって基体がダメージを受けることが好適に防止された。
【００６５】
上記接合膜を形成する前に，接合膜の形成と同一真空中において上記一方及び／又は他方の基体の平滑面表面に生じている変質層を逆スパッタリング等のドライプロセスにより除去することで，基体に対する接合膜の付着強度を向上させることができ，基体表面と微結晶薄膜間で剥離が生じることによる基体同士の付着強度の低下についても好適に防止することができた。
【００６６】
また，前記接合膜が形成される前記基体の平滑面に，前記接合膜とは異なる材料の薄膜，例えば周期律表における４Ａ〜６Ａ属の元素であるＴｉ，Ｖ，Ｃｒ，Ｚｒ，Ｎｂ，Ｍｏ，Ｈｆ，Ｔａ，Ｗの元素群より選択されたいずれか１つの単金属の薄膜，又は前記元素群より選択された１つ以上の元素を含む合金の薄膜によって下地層を形成することにより，基体に対する接合膜の付着強度を上昇させることができ，これにより基体と接合膜間で剥離が生じることを防止することができた。
【００６７】
特に，このような下地層の形成材料として，接合膜の形成材料に対して高融点であり，かつ，その融点の差が大きいものを使用することで，下地層上に形成される接合膜の２次元性（接合膜の成長時の原子の濡れ性）が良くなり，接合膜が島状に成長することを防止でき，均質な接合膜の形成が容易となる。
【００６８】
なお，本発明の原子拡散接合方法では，電子やスピン電流の平均自由工程よりも十分に薄い数Å（数十nm）程度の膜厚の形成によっても接合を行うことができることから，シリコンウエハ等の接合に用いた場合であっても，接合面によって電子の移動等が妨げられない接合方法を提供することができた。
【図面の簡単な説明】
【００６９】
【図１】本発明の原子拡散接合方法を説明した模式図。
【図２】本発明の原子拡散接合方法による基体の接合例を示した概略説明図。
【図３】実施例１−１（Ａｇ接合膜，Ａｕ保護膜）の接合部の（Ａ）〜（Ｃ）は，それぞれ倍率を異にする断面電子顕微鏡写真（ＴＥＭ像）。
【図４】実施例２（Ｔｉ接合膜，Ａｕ保護膜）の接合部の断面電子顕微鏡写真（ＴＥＭ像），（Ａ）〜（Ｃ）は，それぞれ，明視野像，回折スポットの暗視野像，電子回折図形。
【図５】（Ａ）〜（Ｃ）は，実施例３（Ｃｕ接合膜，Ａｕ保護膜）の接合部の断面電子顕微鏡写真（ＴＥＭ像），（Ａ），（Ｂ）は，倍率を異にする画像，（Ｃ）は，界面近傍の拡大画像。
【図６】実施例４  Ａｕ合金保護膜を使用した接合実施例で，Ａｇ８０at％：Ａｕ２０at％の合金保護膜を使用した接合部の断面電子顕微鏡写真（ＴＥＭ像）。
【図７】比較例１（Ａｇ接合膜，保護膜なし）の（Ａ）は領域Ａの断面電子顕微鏡写真（ＴＥＭ像），（Ｂ）は領域Ｂの断面電子顕微鏡写真（ＴＥＭ像），（Ｃ）は基板の平面図。
【図８】Ａｕ膜の膜厚の変化と接合強度の関係を示したグラフ（グラフ中の図は，試験方法の説明図。）。
【図９】大気中でＡｕ膜同士（Ａｕ２０nm／Ａｕ２０nm）を接合させた接合部の断面電子顕微鏡写真（ＴＥＭ像）。
【発明を実施するための形態】
【００７０】
〔接合方法全般〕
本発明の原子拡散接合方法は，図１に示すように真空容器内において接合対象とする一方及び他方の基体の平滑面に，所定の体拡散係数を有する金属から成る微結晶構造の薄膜を所定の厚みで接合膜として形成すると共に，この接合膜上に，Ａｕ又はＡｕ合金から成る微結晶構造の薄膜を所定の厚みで保護膜として形成し，その後，前述した接合膜と保護膜とが形成された基体を，１×１０-4Paを越える大気圧下を含む圧力の雰囲気下において前記保護膜同士が接触するように重ね合わせることにより，前記一方及び他方の基体の接合を行うものである。
【００７１】
上記の接合において，本発明の発明者らは保護膜をＡｕ又はＡｕ合金により形成し，かつ，接合膜として所定の体拡散係数の範囲内にある金属を使用すると共に，接合膜と保護膜の厚さを調整することで，接合に際し保護膜同士を重ね合わせた際，前記保護膜間で原子拡散が生じるだけでなく，この保護膜間で生じた原子拡散が接合膜にまで伝搬して前記保護膜と前記接合膜とが原子再配列により一体化し，Ａｕ保護膜成分が接合界面付近に濃度が高いことを除き接合界面に存在していた保護膜が接合膜中に拡散して，その特性を失うことで，前記接合膜の有する物理的特性が維持された接合部を形成する接合を行うことができることを見出した。
【００７２】
このような保護膜の拡散を伴う本発明の原子拡散接合における接合条件を以下に示す。
【００７３】
〔基体（被接合材）〕
（１）基体の材質
本発明の原子拡散接合方法による接合の対象である基体としては，スパッタリングやイオンプレーティング等，一例として到達真空度が１×１０-3〜１×１０-8Pa，好ましくは１×１０-4〜１×１０-8Paの高真空度である真空容器を用いた高真空度雰囲気における真空成膜により前述した微結晶構造の接合膜や保護膜を形成可能な材質であれば如何なるものをも対象とすることができ，各種の純金属，合金の他，Ｓｉ基板，ＳｉＯ2基板等の半導体，ガラス（例えば石英ガラス），セラミックス，樹脂，酸化物等であって前記方法による微結晶構造の薄膜が形成可能であれば本発明における基体（被接合材）とすることができる。
【００７４】
なお，基体は，例えば金属同士の接合のように同一材質間の接合のみならず，金属（例えば放熱用としての金属）とセラミックス（例えば電子デバイスウエハ）等のように，異種材質間での接合を行うことも可能である。
【００７５】
（２）基体の接合面の状態等
基体の形状は特に限定されず，例えば平板状のものから各種の複雑な立体形状のもの迄，その用途，目的に応じて各種の形状のものを対象とすることができるが，他の基体との接合が行われる部分（接合面）については所定の精度で平滑に形成された平滑面を備えていることが必要である。
【００７６】
なお，他の基体との接合が行われるこの平滑面は，１つの基体に複数設けることにより，１つの基体に対して複数の基体を接合するものとしても良い。
【００７７】
この接合面の表面粗さは，パッケージの封止等，単に接合が得られるのみで目的が達成される場合には，例えば最大高さ（Ｒmax）で５nmを越える表面粗さ（例えば５０nm以下）であっても接合を行うことができるが，好ましくはＲmaxで５nm以下である。
【００７８】
基体の平滑面は，後述する接合膜を形成する前に表面のガス吸着層や自然酸化層等の変質層が除去されていることが好ましく，例えば薬液による洗浄等による既知のウェットプロセスによって前述の変質層を除去し，また，前記変質層の除去後，再度のガス吸着等を防止するために水素終端化等が行われた基体を好適に使用することができる。
【００７９】
また，変質層の除去は前述のウェットプロセスに限定されず，ドライプロセスによって行うこともでき，真空容器中における希ガスイオンのボンバード等によりガス吸着層や自然酸化層などの変質層を逆スパッタリング等によって除去することもできる。
【００８０】
特に，前述のようなドライプロセスによって変質層を除去する場合，変質層を除去した後，後述の接合膜（場合により下地層）を形成する迄の間に，基体表面にガス吸着や酸化が生じることを防止できるために，このような変質層の除去を，後述する接合膜を形成すると同一の真空中において行うと共に，変質層の除去に続けて接合膜（場合により下地層）を形成することが好ましく，より好ましくは，変質層の除去を超高純度の不活性ガスを使用して行い，変質層の除去後に酸化層等が再形成されることを防止する。
【００８１】
なお，基体は，単結晶，多結晶，アモルファス，ガラス状態等，その構造は特に限定されず各種構造のものを接合対象とすることが可能である。
【００８２】
〔接合膜〕
（１）接合膜の材質
前述した接合膜としては，基体と同種材質の微結晶薄膜を形成しても良く，また，目的に応じて基体とは異種材質の微結晶構造の薄膜を形成しても良く，さらに，基体の一方に形成する微結晶構造の薄膜の材質と，基体の他方に形成する微結晶構造の薄膜の材質とを，それぞれ異なる材質としても良い。
【００８３】
形成する接合膜の材料は，室温における体拡散係数が１×１０-45(m2/s)以上である単金属，又は合金である必要がある。
【００８４】
但し，従来技術として紹介した前掲の特許文献３に記載の原子拡散接合とは異なり，本願発明の接合膜では，酸化物の生成自由エネルギーに基づく材料の制約はない。
【００８５】
ここで，固体物質の体拡散係数Ｄは，アレニウスの式を使用して以下のように表すことができる。
Ｄ＝Ｄ0ｅｘｐ（−Ｑ／ＲＴ）
上記の式において，Ｄ0は振動数項（エントロピー項），Ｑは活性化エネルギー，Ｒは気体定数，及びＴは絶対温度である。
【００８６】
下記の表１に，上記体拡散係数の数値範囲に含まれる各種材料の特性を示す。
【００８７】
【表１】
0006504555.tif 000002
【００８８】
上記の表１より，ここに掲げた単金属（Ａｕ，Ａｇ，Ａｌ，Ｃｕ，Ｔｉ，Ｚｎ，Ｚｒ）は，全て，室温における体拡散係数が１×１０-45(m2/s)以上に該当する。
【００８９】
このうちのＡｕは，室温における体拡散係数が１×１０-45(m2/s)以上に該当する物質であるが，このＡｕは，本発明における接合膜の材質より除外した。
【００９０】
これは，Ａｕによって形成した接合膜では，それ自体１×１０-4Paを越える圧力下において非加熱で接合が可能であり，保護膜を形成する必要性が無いこと，また，Ａｕの接合膜上に，Ａｕの保護膜を形成した構成は，実質上，Ａｕ単層の膜を形成して接合する場合と相違するところがないことによる。
【００９１】
一方，Ａｇの微結晶薄膜についてはＡｕの微結晶薄膜と同様，１×１０-4Paを越える圧力下においても非加熱での接合が可能であるが（一例として特許文献３の表４参照），後掲の［実施例］欄で説明する接合試験例で［比較例１］として挙げたように，保護膜を形成することなしにＡｇの接合膜同士を直接，大気中で非加熱にて接合を行う場合，接合後の膜内部の構造が不均質となり，また，Ａｕ膜の場合に比較して接合可能な大気中での保管時間が短い一方，本発明の方法により保護膜を形成した状態で接合を行う場合，これらの問題を解消することが可能であることから，Ａｇについては本発明における接合膜の材質に含む。
【００９２】
なお，合金については，合金成分，配合比等によって体拡散係数が変化することになるが，体拡散係数が１×１０-45(m2/s)以上の単金属の範囲内で組合せて成る合金は上記の各数値範囲に含まれ，また，上記の各群に属する各金属を主成分とした合金（Ａｇ，Ｃｕ，Ｔｉ，Ａｌ，Ｚｎ，Ｚｒ合金）は，主成分の単金属と同様に使用することが可能である。
【００９３】
以上のように，本発明の原子拡散接合方法において接合膜の構成材料の体拡散係数の数値範囲を規定しているのは，前述の体拡散係数は大きい程原子の拡散性が向上し，後述する保護膜間で生じた原子拡散を，接合層に伝搬させることが可能で，接合界面における保護膜を拡散させてその特性を失わせて，保護膜を介在させることなく接合膜同士を接合した場合と同様，接合膜の有する物理的特性が維持された接合部が得られるためである。
【００９４】
一方，接合膜の表面に対する酸化膜等の形成は，後述する保護膜の形成によって阻止されることから，前述した室温における体拡散係数の条件を満たすものであれば，酸化物の生成自由エネルギーが小さい材質のものであっても接合膜として使用することができる。
【００９５】
なお，前掲の表１に掲げた金属及びその合金は，Ａｕを除き，いずれも前述した接合膜の構成材料として採用可能であるが，接合膜の材質は，好ましくは，保護膜を構成するＡｕ，Ａｕ合金と同じ結晶系の結晶構造（ｆｃｃ）であることが好ましく，表１に挙げた金属では，Ａｇ，Ａｌ，Ｃｕの単金属，あるいはこれらの合金によって接合膜を形成することが好ましい。
【００９６】
これは，接合膜と，この接合膜上に形成する保護膜の結晶系を一致させることにより，原子再配列がより一層伝搬し易くなり，構造の一体化が起こり易く，結晶学的な一体化をも実現することができるためである。
【００９７】
また，接合膜の材質は，後述する保護膜の材料であるＡｕ又はＡｕ合金と，表１に記載した格子不整合（％）が小さいものである程，好ましい。
【００９８】
なお，本明細書において「格子不整合（％）」は，
格子不整合（％）＝〔（保護膜材料の格子定数−接合膜材料の格子定数）／保護膜材料の格子定数〕×１００
である。
【００９９】
格子不整合が大きくなる程，保護膜で生じた原子再配列の接合膜に対する伝搬が抑制される傾向にあることから，これを小さくすることにより，保護膜で生じた原子再配列を接合膜のより深部にまで伝搬させることが可能となり，接合界面付近における保護膜成分のより一層の希釈化が可能となる。
【０１００】
（２）接合膜の膜厚等
後述する保護膜よりも接合膜の膜厚が薄い場合，接合時に保護膜が接合膜中に拡散せずに接合界面に保護膜が残るため，接合部の物理的特性は，保護膜を構成するＡｕ或いはＡｕ合金のものとなり，接合膜の構成金属の物理的特性を持った接合部を得ることができない。
【０１０１】
そのため，接合界面における保護膜の特性を失わせるためには，接合膜は，少なくとも後述する保護膜の２倍以上，好ましくは１０倍程度の厚さとすることが好ましい。
【０１０２】
このように，後述する保護膜に対し接合膜を十分に厚いものとすることで，接合膜中に拡散した保護膜成分の濃度を十分に低いものとすることができ，接合後に基体間に存在する薄膜は，接合膜の材質である例えばＡｌ，Ｔｉ，Ｃｕ等が有する電気的な特性等が支配的となり，保護膜を介在させることなく接合膜同士を接合させたと同様の接合状態を，１×１０-4Paを超える圧力（大気圧下を含む）においても非加熱で実現することが可能となる。
【０１０３】
一方，膜厚が厚くなるに従って得られた微結晶薄膜の表面粗さが増大して接合が困難となると共に，厚みのある微結晶薄膜の形成には長時間を要し，生産性が低下することから，その上限は１μm程度であり，後述する保護膜の厚さの下限が２nm程度であるから，接合膜の厚さは，４nm〜１μm程度が本発明における原子拡散接合方法における接合膜の好ましい膜厚の範囲である。
【０１０４】
（３）接合膜の結晶粒径及び密度
形成する接合膜は，同金属の固体内に比べて原子の拡散速度が大きく，特に，拡散速度が極めて大きくなる粒界の占める割合が大きい微結晶構造であることが好ましく，結晶粒の薄膜面内方向の平均粒径は５０nm以下であれば良く，より好ましくは２０nm以下である。
【０１０５】
また，接合膜は，該接合膜が占める空間の体積１００％に対し，空隙等の形成部分を除く，構成金属が占める体積の割合が８０％以上，好ましくは８０〜９８％となるよう形成することが好ましい。
【０１０６】
（４）接合膜の形成前処理
接合膜を形成する基体の平滑面には，接合膜の形成前に，接合膜とは異なる材質の薄膜より成る１層以上の下地層を形成することができ，特に，形成する接合膜が，基体に対する付着強度が比較的弱い場合には，付着強度を向上する上で下地層の形成は有効である。
【０１０７】
このような下地層は，接合膜の成膜方法として後述する方法と同様の真空成膜技術によって形成することができ，その材質としては，周期律表の４Ａ〜６Ａ属の元素であるＴｉ，Ｚｒ，Ｈｆ，Ｖ，Ｎｂ，Ｔａ，Ｃｒ，Ｍｏ，Ｗによって形成することができ，その厚さは，一例として０．２〜２０nmである。
【０１０８】
この下地層の材質としては，その上に形成する接合膜の形成材料に対して融点の差が大きいものを使用することが好ましく，かつ，接合膜の形成材料に対して高融点のものを使用することが好ましい。このような融点差が大きく，接合膜に対して高融点となる材質の組み合わせの一例として，例えばＴａの下地層上にＡｇの接合膜を形成する場合，形成された接合膜が基体より剥離することを好適に防止できるだけでなく，下地層上に形成される接合膜の２次元性（接合膜形成時の原子の濡れ性）が良くなり成膜時に接合膜であるＡｇが島状に成長することを防止でき，均質な接合膜の形成が容易となる。
【０１０９】
（５）接合膜の成膜方法
(5-1) 成膜技術
本発明の原子拡散接合方法において，被接合材である基体の接合面に形成する接合膜の形成方法としては，スパッタリングやイオンプレーティング等のＰＶＤの他，ＣＶＤ，各種蒸着等，到達真空度が１×１０-4〜１×１０-8Paの高真空度である真空容器において真空雰囲気における真空成膜を行う各種の成膜法を挙げることができ，拡散速度が比較的遅い材質及びその合金や化合物等については，好ましくは形成された薄膜の内部応力を高めることのできるプラズマの発生下で成膜を行う真空成膜方法，例えばスパッタリングによる成膜が好ましい。
【０１１０】
(5-2) 真空度
接合膜形成の際の真空容器内の圧力は，到達真空度が１×１０-3〜１×１０-8Paの真空雰囲気であれば良く，より低い圧力（高真空度）である程好ましい。
【０１１１】
(5-3) 不活性ガス（Ａｒガス）圧
成膜方法がスパッタリングである場合，成膜時における不活性ガス（一般的にはＡｒガス）の圧力は，放電可能な領域，例えば０．０１Pa以上であることが好ましく，また３０Pa（３００μbar）を越えると接合を行うことができない場合が生じるため，上限は３０Pa（３００μbar）程度とすることが好ましい。これは，Ａｒガス圧が上昇すると，形成された薄膜の表面粗さが増加すると共に，膜密度が著しく低下し，膜中の酸素等の不純物濃度が著しく増加する場合が生じるためである。
【０１１２】
〔保護膜〕
以上で説明した接合膜上には，更に，Ａｕ又はＡｕ合金によって構成された微結晶薄膜である保護膜を形成して，前述した接合膜を酸化等より保護する。
【０１１３】
保護膜の材質としてＡｕ合金を用いる場合，合金成分の一例として，Ａｇ，Ｃｕを挙げることができ，Ａｕ−Ｃｕ合金の場合にはＣｕの含有量を最大で約９５at％，Ａｕ−Ａｇ合金の場合にはＡｇの含有量を最大で約８０at％としても，Ａｕ単金属で形成した保護膜を使用した場合と同様，大気中において加熱，加圧を行うことなく接合できることが実験的に確認されている。
【０１１４】
保護膜をＡｕ合金によって構成する場合には，Ａｕ合金に含める合金成分として接合膜の構成成分を添加することが好ましく，これにより，保護膜と接合膜間の格子定数を近付けることにより，前述した格子不整合（％）を小さくすることができる。
【０１１５】
特に，接合膜をＣｕによって形成する場合，保護膜をＡｕの単金属で形成すると，保護膜の構成金属であるＡｕと，接合膜の構成金属であるＣｕとの間には，−１１．４％という比較的大きな格子不整合が生じ（表１参照），この格子不整合は，その絶対値が大きくなる程，原子再配列の伝搬を抑制する傾向にあることは，接合膜の説明において既に述べた通りである。
【０１１６】
これに対し，Ａｕ−Ｃｕ合金では，Ｃｕ成分の含有量が増加するに従い，該合金の格子定数は単調にＣｕの格子定数に近付く変化を示すことから，保護膜の材質として，接合膜の構成成分であるＣｕを合金成分とするＡｕ−Ｃｕ合金を用いることで，前述した格子不整合が小さくなり，その結果，保護膜で生じた原子再配列を，接合膜のより深部に迄伝搬させることができる。
【０１１７】
この保護膜は，接合を行った際の拡散により，接合界面よりＡｕやＡｕ合金の特性を失わせることができるよう，可及的に薄く形成することが好ましく，前述した接合膜に対し好ましくは２分の１以下，より好ましくは１０分の１以下の厚さとすることが好ましく，また，大気中での接合において，保護膜中で厚み方向に一体化できる厚みの最大値であると考えられる２０nm以下であることが好ましい。
【０１１８】
一方，保護膜は，前述した接合膜を酸化等より保護する役割を有するものであり，接合膜上を覆うことができる厚さを有する必要があると共に，１×１０-4Paを超える圧力の雰囲気下，例えば大気圧下の大気中に取り出して接合する際に保護膜表面に吸着する水や酸素等の影響を排して接合を可能とするためには，ある程度の厚さが必要となる。
【０１１９】
よって，２〜２０nm程度が本発明における保護膜の好ましい膜厚の範囲である。
【０１２０】
なお，保護膜についてのその他の形成条件（結晶粒径，密度，成膜方法）については，前述した接合膜と同様であるため説明を省略する。
【０１２１】
〔重ね合わせの条件〕
（１）重ね合わせを行う雰囲気の圧力
以上のようにして，表面に接合膜及び保護膜が形成された基体相互が，１×１０-4Paを越える圧力の雰囲気下，例えば，大気圧以上の圧力雰囲気下において重ね合わされることにより，保護膜間の接合界面及び結晶粒界に原子拡散を生じさせ，この保護膜間において生じた原子拡散とこれに伴う原子再配列を接合層にまで伝搬させることにより，保護膜を接合膜に拡散させることで，接合界面における保護膜の特性を失わせて接合膜の有する物理的特性が維持された接合，すなわち，保護膜なしで接合膜同士を接合させたと同様の接合を得ている。
【０１２２】
このように，本発明の方法では，２つの基体の重ね合わせを，接合膜や保護膜の形成を行った真空中よりも高圧の雰囲気下，例えば大気圧を超える圧力の雰囲気下において行う場合であっても接合を行うことができるものとなっている。
【０１２３】
なお，基体同士の重ね合わせを行う雰囲気の圧力が大気圧を越える場合としては，例えば給気処理型のクリーンルームやグローブボックス内で基体の重ね合わせを行う場合等がある。
【０１２４】
（２）重ね合わせを行う雰囲気の成分
また，基体同士の重ね合わせを行う際の雰囲気の成分は，空気（窒素約７８％，酸素約２０％）であっても良く，又は，窒素ガス，アルゴンガス，その他の不活性ガスが，単独又は混合状態で７８％を越えて存在した状態，あるいは不活性ガス１００％の雰囲気であっても良い。
【０１２５】
（３）保護膜形成から重ね合わせを行うまでの経過時間
保護膜としてＡｕ膜を形成した例では，Ａｕ保護膜の形成後，大気圧（１気圧）の空気に１〜６時間暴露した後に基体の重ね合わせを行った場合においても十分な接合力が得られることが確認されており，１〜６時間に対して十分に長い時間，大気圧の空気中に暴露した後においても接合を行うことが可能であると考えられる。
【０１２６】
更に，雰囲気中の酸素や水の量を減らす場合には，保護膜の形成後，更に長時間経過した後にも接合を強固に行い得るものとなることから，基体同士の重ね合わせを，前述したように７８％を越える不活性ガスを含む雰囲気，好ましくは１００％不活性ガスの雰囲気中において行う場合，及び／又は１×１０-4Paを越える圧力の範囲内で重ね合わせを行う雰囲気の圧力を低く設定する場合には，保護膜の形成からより長時間経過した後であっても，強固な接合を行うことが可能となる。
【０１２７】
（４）重ね合わせを行う雰囲気の清浄度
なお，このような基体の重ね合わせを行う雰囲気は，接合面に塵埃等が介在することによる接合不良を防止するために，塵埃の除去された空間内において行うことが好ましく，前述したように，塵埃の除去されたクリーンルームやグローブボックス内において行うことができる。
【０１２８】
このような雰囲気の清浄度は，一例として，ＩＳＯクラス５（１９８８年米国連邦規格におけるクラス１００に相当。１立法フィートの空間中における０．５μm以上粒子数が１００個未満。）以上であることが好ましい。
【０１２９】
また前述したように，雰囲気中の水分についても保護膜に化学吸着して化合物を形成する原因となることから，このような接合面の重ね合わせを行う雰囲気は湿度が５０％以下に調整されていることが好ましい。
【０１３０】
（５）重ね合わせを行う際の温度
前述したように，本発明の方法により接合を行う場合，接合膜を構成する金属の如何によらず非加熱での接合が可能である。
【０１３１】
但し，先に記載したように，基体にダメージを与えない範囲で基体を加熱して，体拡散係数を上昇させた接合を行うものとしても良い。
【０１３２】
（６）重ね合わせの具体例
本発明による原子拡散接合方法による接合工程の一例を，図２を参照して説明する。図２において，薄膜形成を行う真空容器内の上部に，形成する接合膜の構成金属から成るターゲットを備えたマグネトロンカソードを配置すると共に，このマグネトロンカソードの下部に，相互に貼り合わされる基体を載置する治具を配置し，この治具に取り付けた基体の接合面に対して接合膜を形成する。
【０１３３】
接合膜の形成後，保護膜と成るＡｕ又はＡｕ合金製のターゲットを備えたマグネトロンカソードの下部に前述した治具を移動させ，接合膜上に更に保護膜を形成する。
【０１３４】
図示の実施形態において，前述の治具に設けられたテーブルは，図２中の紙面右側の図に破線で示す成膜位置と，実線で示す，貼り合わせ位置間を回動可能に構成されており，基体の一方を載置したテーブルの一端と，基体の他方を載置したテーブルの一端とが突き合わされた状態に配置されていると共に，この突き合わせ部分を中心として前記２つのテーブルが回動して，両テーブルの他端を上方に持ち上げることにより，前記テーブル上の載置された２つの基体の接合面が重合されるよう構成されている。
【０１３５】
なお，このように基体の貼り合わせを行う治具は，図示の構成のものに限定されず，貼り合わせを行う基体の形状等にあわせて各種形状，構造のものを使用することができ，また，例えばロボットアーム等によって基体の一方若しくは双方を操作して接合を行うものとしても良く，更には，人の手によって基体同士を重ね合わせるものとしても良い。
【０１３６】
このような治具が収容された真空容器は，これを前述したクラス１０００以上の清浄度を実現可能なクリーンルーム内に配置し，又は，図２に示すように真空容器の出入口に連通して前述したクラス１０００以上の清浄度を実現可能なグローブボックスを設けておく。
【０１３７】
そして，前述したように接合膜と保護膜とをそれぞれ所定厚みで形成した後，真空容器内を１×１０-4Paを越える圧力，例えば大気圧やクリーンルーム内の圧力に戻す。このように真空容器内の圧力の上昇は，例えば真空容器内に窒素ガスやアルゴンガス等の不活性ガスを導入することにより行っても良く，又は，空気を導入することにより行っても良い。
【０１３８】
このようにして，真空容器内の圧力を１×１０-4Paを越える圧力，例えば大気圧やクリーンルーム内の圧力に迄上昇させた後，真空容器の出入口を開き，真空容器内より前述した治具と共に基体を取り出し，前記治具に設けられたテーブルを，前述した，貼り合わせ位置に回動させて，基体を０．５MPa以下程度の比較的弱い力で貼り合わせる。この貼り合わせにより，両基体の平滑面に設けられた保護膜同士が重ね合わされると，保護膜同士の接合界面や結晶粒界において原子が拡散して原子再配列を生じるだけでなく，この原子再配列が接合膜にまで伝搬されて接合界面に存在した保護膜の原子が接合膜中に拡散して保護膜が消失乃至は一体化することによりその性質を失い，接合膜の有する物理的特性が維持された接合部が生成される。
【０１３９】
これにより，本発明の原子拡散接合では，接合膜上に保護膜が形成されているものの，保護膜がその存在を失い，実質上，保護膜を介在させることなく，接合膜同士を接合したと同様の接合部を得ることができる。
【０１４０】
なお，上記の説明では同一材質の接合膜が形成された基体相互を貼り合わせる場合について説明したが，異なる材質の接合膜が形成された基体相互を貼り合わせる場合には，例えば共通のクリーンルーム内に設置された２つの真空容器内のそれぞれに前述したマグネトロンカソードを配置して各真空容器内でそれぞれの基体の接合面に対してそれぞれ異なる材質の接合膜を形成すると共に保護膜を形成し，その後，各真空容器より取り出した基体を前述のクリーンルーム内で重ね合わせることにより接合する等しても良い。
【０１４１】
また，各基体に対する接合膜及び保護膜の形成は，必ずしも同時に行う必要はなく，時間差を以て行っても良い。
【実施例】
【０１４２】
〔原子拡散の伝搬確認試験〕
（１）実験の目的
室温における体拡散係数が１×１０-45(m2/s)以上の金属によって接合膜を形成することで，保護膜間で生じた原子再配列が接合膜にまで伝搬していることを確認する。
【０１４３】
（２）実験方法
物理実験用の超高真空（UHV：Ultra High Vacume）５極カソード−マグネトロンスパッタ装置（到達真空度２×１０-6Pa）を使用して，接合膜及び保護膜をそれぞれ下記の実施例１〜３，比較例１の材質によって形成し，その後，大気圧中に取り出して接合する。接合後の接合部分の断面を，透過型電子顕微鏡（ＴＥＭ）を使用して観察し，原子再配列の発生状態を確認した。
【０１４４】
実施例１
実施例１−１
石英ガラス（ＳｉＯ2）製の２枚の基板に形成したＴｉ下地層（５nm）上に，接合膜としてＡｇの微結晶薄膜をそれぞれ２０nmの厚みで成膜し，その後，前記接合膜上に保護膜としてＡｕの微結晶薄膜をそれぞれ２nmの厚みで成膜した。
実施例１−２
接合膜であるＡｇ膜を４nmの厚さで成膜した。その他は，実施例１−１と同じである。
【０１４５】
実施例２
石英ガラス（ＳｉＯ2）製の２枚の基板上に接合膜としてＴｉの微結晶薄膜をそれぞれ２０nmの厚みで成膜し，その後，前記接合膜上に保護膜としてＡｕの微結晶薄膜をそれぞれ２nmの厚みで成膜した。
【０１４６】
実施例３
石英ガラス（ＳｉＯ2）製の２枚の基板に形成したＴｉ下地層（５nm）上に，接合膜としてＣｕの微結晶薄膜をそれぞれ２０nmの厚みで成膜し，その後，前記接合膜上に保護膜としてＡｕの微結晶薄膜をそれぞれ２nmの厚みで成膜した。
【０１４７】
比較例１
石英ガラス（ＳｉＯ2）製の２枚の基板上に接合膜としてＡｇの微結晶薄膜をそれぞれ２０nmの厚みで形成し，保護膜を形成することなく大気圧中に取り出して接合した。
【０１４８】
（３）実験結果
実施例１〜３における接合部の断面電子顕微鏡写真（ＴＥＭ像）をそれぞれ図３〜図５に示す。また，比較例１における接合面の断面電子顕微鏡写真（ＴＥＭ像）を図７に示す。
【０１４９】
実施例１−１
図３に，Ａｇ（２０nm）の接合膜上にＡｕ（２nm）の保護膜を成膜して，大気に取り出してから接合したサンプルの断面ＴＥＭ像（膜厚は片側あたりの膜厚）を示す。このサンプルでは，石英ガラスと接合膜（Ａｇ）間にＴｉ（５nm）の下地膜を設けている。原子再配列により，Ａｇ／Ａｕ／Ａｕ／Ａｇの全体にわたり，結晶粒が一体化していることがわかる（結晶学的に一体化。Ａｕ層と思われる黒い層が，結晶粒の中ほどに見える結晶粒もある。膜中に不均質な空隙も形成されない。（像の違いは倍率の違いによる））。
【０１５０】
このような一体化は，次の要因で生じている。
(a) ＡｕもＡｇも体拡散係数が大きい，
(b) ＡｕもＡｇもｆｃｃ構造である，
(c) Ａｕに対するＡｇの格子不整合は＋０．２％程度でありミスフィットが小さい。
【０１５１】
実施例１−２
サンプルの断面ＴＥＭ像の添付は省略するが，Ａｇ（４nm）の接合膜上にＡｕ（２nm）の保護膜を成膜して，大気に取り出してから接合した実施例１−２においても，実施例１−１と同様，原子再配列により，Ａｇ／Ａｕ／Ａｕ／Ａｇの全体にわたり，結晶粒が一体化した結果が得られた。
【０１５２】
実施例２
Ｔｉ（２０nm）の接合膜上にＡｕ（２nm）の保護膜を成膜して，大気に取り出してから接合したサンプルの断面ＴＥＭ像（膜厚は片側あたりの膜厚）を図４に示す。
【０１５３】
図４（Ａ）の明視野像でわかるように，Ａｕ／Ａｕの原子再配列がＴｉ膜中にも及び，結果としてＡｕが片側あたりで１０nmにわたり拡散している。Ｔｉはｈｃｐ構造，Ａｕはｆｃｃ構造であるが，電子線回折にはｈｃｐ構造の回折スポットのみ観察されており，原子再配列によりＡｕが拡散した部分でもＴｉと同じｈｃｐの結晶構造を維持している。（但し，原子再配列が始まった接合前のＡｕ／Ａｕ界面近傍の位置にｆｃｃ構造が全くないかどうかは明らかではない。）
【０１５４】
また，ｈｃｐ（００２）に対応する回折スポットの暗視野像（Ｃ）を見ると，Ａｕ／Ａｕ拡散層を挟む上下のＴｉ層が連続的であり，原子再配列が膜全体にわたって生じていることを示唆している。（ｈｃｐ（００２）の回折スポットは，ｆｃｃ（１１１）と分離できないが，ｆｃｃ構造の他の回折スポットが観察されていないため，ｈｃｐ（００２）の回折スポットであると同定できる。）  
【０１５５】
実施例３
図５（Ａ）は，Ｃｕ（２０nm）の接合膜上にＡｕ（２nm）の保護膜を成膜して，大気に取り出してから接合したサンプルの断面ＴＥＭ像（膜厚は片側あたりの膜厚）である。このサンプルでは，石英ガラスと接合膜（Ｃｕ）間に下地膜としてＴｉ（５nm）を設けている。Ａｕ／Ａｕ界面で生じる原子再配列がＣｕ中に伝搬することで，ＡｕがＣｕ中に拡散しているが，上下のＣｕの結晶粒は一体化されていない．
【０１５６】
なお，Ａｕ保護膜を用いずにＣｕ膜だけで大気中で接合した実験の結果では，接合時に１００℃以上に加熱することが必要であった。また，Ｃｕは若干酸化するため，接合界面にＣｕ酸化物（Ｃｕ2Ｏ）が形成され，２つのＣｕ膜の結晶粒は，接合界面付近においても一体化しないことが判明した。更に，酸化物が界面に形成されることで，接合膜の電気的・熱的導電性が大きく損なわれた。
【０１５７】
図５（Ｂ），（Ｃ）に示すように界面近傍〔図５（Ｂ）中の破線で囲った部分〕を拡大した高分解能像〔図５（Ｃ）〕を参照すると，Ａｕ／Ａｕ界面は消失し，そこで生じた原子再配列がＣｕ層にまで及んでいることがわかる。
【０１５８】
しかし，原子再配列は途中で止まっており（即ち，Ａｕの拡散が抑制されており），上下のＣｕの結晶粒は一体化していない。
【０１５９】
これは，
(a)ＣｕはＡｇやＡｕと同様に体拡散係数が大きく，
(b) ＣｕもＡｇやＡｕと同様にｆｃｃ構造であるが，
(c) Ａｕに対するＣｕの格子不整合は−１１．４％程度もありミスフィットが大きいため，原子再配列の伝搬が進行しないためであると推察される。
【０１６０】
比較例１
Ａｇの微結晶薄膜を接合膜として形成し，保護膜を形成することなく大気中で接合した比較例１では，接合自体は可能であったが，石英ガラス基板を平面方向に透視して接合部を観察したところ，図７（Ｃ）に領域Ａ，Ｂで示す位置の接合部に斑模様が生じており，接合部が不均質であることが確認された。
【０１６１】
この斑模様が生じている領域Ａ（金属色の部分）と，領域Ｂ(褐色の部分)をそれぞれ電子顕微鏡（ＴＥＭ）により観察した結果，領域Ａ〔図７（Ａ）参照〕，領域Ｂ〔図７（Ｂ）参照〕に示すように，Ａｇ膜中の所々に空隙が生じていることが確認された。
【０１６２】
特に，褐色の斑として認識された領域Ｂでは空隙の大きさが大きく，空隙の密度も高いものとなっており，不完全な接合状態であることが確認された。
【０１６３】
（４）実験結果の考察
以上の結果から，室温における体拡散係数が１×１０-45(m2/s)以上の金属であるＡｇ，Ｔｉ，Ｃｕの微結晶薄膜によって接合膜を形成した実施例１〜３では，いずれも保護膜として形成したＡｕ／Ａｕ膜間で生じた原子再配列が，接合膜にまで伝搬し，保護膜の成分が接合膜中に拡散して保護膜が消失していることが確認された。
【０１６４】
よって，上記の実験結果より，体拡散係数が１×１０-45(m2/s)以上の金属によって接合膜を形成することで，保護膜で生じた原子再配列を，接合膜にまで伝搬させて両者が一体化した薄膜を接合部に形成することができることが確認された。
【０１６５】
なお，上記体拡散係数の数値範囲に含まれる物質としては，上記で試験を行ったＡｇ，Ｔｉ，Ｃｕの他，ＡｌやＺｎ，Ｚｒもあるが，これらの材質はいずれも原子拡散の伝搬が確認されている上記Ａｇ，Ｃｕよりも室温における体拡散係数が大きな物質であることから，これらの材質で接合膜を形成した場合にも同様に保護膜で生じた原子拡散を接合膜にまで伝搬させることができるものと合理的に予測することができる。
【０１６６】
また，Ａｇの微結晶薄膜のように，保護膜を形成することなく大気圧下での接合が可能な材質によって接合膜を形成する場合であっても，Ａｕの保護膜によって保護した状態で接合を行うことにより，接合後に接合膜と保護膜とが一体化して形成される膜内の構造が均質であり，空隙等の欠陥を伴わない接合が得られることから，本発明の表面活性化接合方法は，接合膜をＡｇやＡｇ合金等とした場合においても有効であることが確認された。
【０１６７】
〔Ａｕ合金膜を使用した接合試験〕
（１）実験の目的
保護膜の材質として使用するＡｕ合金に関し，Ａｕ単金属の場合と同様の接合性能を発揮する合金成分の添加量（最大量）を確認する。
【０１６８】
（２）実験方法
物理実験用の超高真空（UHV：Ultra High Vacume）５極カソード−マグネトロンスパッタ装置（到達真空度２×１０-6Pa）を使用して，石英ガラス（ＳｉＯ2）製の２枚の基板上に形成したＴｉ製の接合膜上に，保護膜として，後掲のＡｕ−Ａｇ合金製の保護膜（実施例４），及びＡｕ−Ｃｕ合金製の保護膜（実施例５）を形成した後，大気圧中に取り出して接合し，Ａｕ単金属製の保護膜を形成して接合した場合と接合性能を比較した。
【０１６９】
実施例４では，Ａｕ−Ａｇ合金中のＡｇの含有量を段階的に増加し，Ａｕ単金属製の膜と同様の接合性能が得られるＡｇの最大添加量を求めた。
【０１７０】
実施例５では，Ａｕ−Ｃｕ合金中のＣｕの含有量を段階的に増加し，Ａｕ単金属製の膜と同様の接合性能が得られるＣｕの最大添加量を求めた。
【０１７１】
（３）実験結果
実施例４（Ａｕ−Ａｇ合金製保護膜）
上記試験の結果，Ａｕ−Ａｇ合金膜を保護膜として使用した接合試験では，Ａｇの含有量を最大で８０at％増加した場合であっても，Ａｕ単金属の膜と同様の接合性能を発揮する（加圧しなくても，大気中で薄膜を重ねることで原子再配列が伝搬し接合できる）ことが確認された。
【０１７２】
図６は，Ａｇ８０at％：Ａｕ２０at％の合金製の保護膜を使用して接合したサンプルの断面ＳＥＭ像である。
【０１７３】
なお，Ａｕ−Ａｇ合金製の保護膜では，Ａｕ単金属製の保護膜との比較において膜厚の低減や大気暴露時間の増加にともない，接合性能は低下する傾向が見られたが，大気中に取り出して接合を行うに必要な作業時間を確保しても，原子再配列を伴う接合が可能である。
【０１７４】
実施例５（Ａｕ−Ｃｕ合金製保護膜）
Ａｕ−Ｃｕ合金製の保護膜を使用した接合試験例では，Ｃｕの含有量を最大で９５at％に増加した場合であっても，Ａｕ単金属の膜を保護膜として使用した場合と同様の接合性能，すなわち，加圧しなくても，大気中で薄膜を重ねることで原子再配列が伝搬した接合を行えることが確認された。
【０１７５】
なお，Ａｕ−Ｃｕ合金製の保護膜においても，膜厚の低減や大気暴露時間の増加にともない，接合性能は低下する傾向が見られたが，大気中に取り出して接合を行うに必要な作業時間を確保しても，原子再配列を伴う接合が可能である。
【０１７６】
このように，Ｃｕ含有率が比較的高いＡｕ−Ｃｕ合金を保護膜として使用できることから，これをＣｕ製の接合膜上に形成する保護膜の材質として採用することで，接合性の向上が得られることが予測される。
【０１７７】
すなわち，Ａｕ−Ｃｕ合金成分中のＣｕ成分が増加するに従い，合金の格子定数は，Ａｕの格子定数からＣｕの格子定数に向かって単調に変化して（近付いて）いく。
【０１７８】
従って，実施例３（図５参照）で行った，Ａｕ単金属製の保護膜を使用したＣｕ接合膜の接合試験結果において，Ｃｕ接合膜に対するＡｕの原子再配列の伝搬の抑制を，格子不整合が−１１．４％と大きいためであると考察したが，Ａｕ単金属製の保護膜に代えて，Ａｕ−Ｃｕ合金製の保護膜を使用してＣｕ接合膜の接合を行う場合，格子不整合に基づく伝搬の抑制を緩和することができる結果，Ａｕ−Ｃｕ保護膜からＣｕ接合膜のより深部に対して迄，原子再配列の伝搬を生じさせることができるものと推察できる。
【０１７９】
〔接合に必要な保護膜の膜厚確認試験〕
（１）試験の目的
保護膜に必要な厚さの下限値を確認する。
（２）試験方法
２枚の基板上に形成したＣｒ膜（０．５nm）上にＡｕ膜を形成した後，大気圧中に取り出して接合し，Ａｕ膜同士が重なり合うように接合した。
接合後の基板に対し剥離試験を行い，剥離時における荷重（ＭＰａ）を接合強度として測定した。
（３）試験結果
試験結果を，図８及び表２に示す。
【０１８０】
【表２】
0006504555.tif 000003
【０１８１】
図８及び表２より，Ａｕ膜は薄くし過ぎると接合強度が得られない。Ａｕ膜／Ａｕ膜の接合では，２nm以上必要であることが判る。
【０１８２】
これは，大気に出した際に，Ａｕ膜表面に吸着する水や酸素等の層の厚みが相対的に無視できなくなるためと推察される。
【０１８３】
したがって，Ａｕ膜を保護膜として使用する場合にも，水や酸素等の吸着による影響を排するためには，２nm以上の厚さで形成する必要があると推定される。
【０１８４】
但し，接合膜が厚くなると，接合膜の表面粗さが大きくなるため，保護膜は，２nmを下限として，接合膜の厚みの増加に応じて増加することが好ましい。
【０１８５】
一方，保護膜の厚みの上限は，原子再配列を接合膜まで伝搬させる，すなわち，保護膜の中で厚み方向に一体化できる膜厚，という意味では，大気中の接合なので最大でも２０nm程度と推定できる。
【０１８６】
図９は，片側２０nmのＡｕ膜同士を大気中で接合したサンプルの断面ＴＥＭ像であり，図９に示すように，片側２０nmのＡｕ膜同士の接合では，Ａｕ／Ａｕ膜同士が一体化していることが判る。因って，保護膜の厚みの範囲は，２nm〜２０nmとすることが好ましい。
【０１８７】
なお，実施例１−２の結果より，Ａｕ保護膜（２nm）に対し，２倍の厚さである４nmのＡｇ接合膜を形成したサンプルでは，原子再配列の伝搬が生じると共に，保護膜と接合膜の一体化が生じることが確認されている。
【０１８８】
そして，このような原子再配列の伝搬と，これに伴う保護膜と接合膜との一体化は，実施例１−１，実施例２，実施例３で示したように，２nmの保護膜に対し，１０倍の厚みである２０nmの接合膜を形成したサンプルのいずれにおいても確認されている（図３〜図５参照）。
【０１８９】
上記の実験結果より，接合膜の厚さを保護膜の厚さの２倍以上とした例では，いずれも原子再配列の伝搬による保護膜と接合膜との一体化が得られることが確認されている。
【産業上の利用可能性】
【０１９０】
以上で説明した本発明の原子拡散接合方法は，非加熱，非加圧で原子レベルでの接合を行うことができること，接合後の界面応力が小さいこと，しかも微結晶薄膜の形成を行った真空よりも高い圧力の雰囲気，例えば大気圧の空気中に暴露した状態で接合面の重ね合わせを行うことができ作業性が向上されていること等から，各種新機能・高機能デバイスの創製，情報家電の小型化，高集積化等の用途において容易に利用することができる。
【０１９１】
特に，Ａｕ膜を形成して接合を行う場合と同様，大気圧の空気中に暴露した後においても接合することができるものでありながら，接合により生じた界面付近の物理的特性として，接合膜の物理的特性を維持できることから，例えばＡｕよりも熱伝導度が高く，電気抵抗率が低いＡｇやＣｕによって接合膜を形成することで，ヒートシンクやヒートスプレッダ等の放熱部材の接合をより熱抵抗の低下された状態で行うことができ，また，電子デバイスの接合等を接合部の電気抵抗をより小さな状態で行うことが可能となる。
【０１９２】
この場合，保護膜として，Ａｇを最大８０at％程度含めることができるＡｕ−Ａｇ合金，Ｃｕを最大９５at％程度含めることができるＡｕ−Ｃｕ合金を使用することで，接合部に介在するＡｕ量を可及的に減少させることが可能となり，より低抵抗，高熱伝導性を有する接合面を得ることができる。
【０１９３】
また，Ａｕに比較して光の反射率が高いＡｇ，Ａｌで接合膜を形成することで，発光ダイオードの鏡面レイヤーの接合等に際し，より一層の高輝度化等に寄与し得るものとなる。
【図１】
0006504555.tif 000004
【図２】
0006504555.tif 000005
【図３】
0006504555.tif 000006
【図４】
0006504555.tif 000007
【図５】
0006504555.tif 000008
【図６】
0006504555.tif 000009
【図７】
0006504555.tif 000010
【図８】
0006504555.tif 000011
【図９】
0006504555.tif 000012